(57)【特許請求の範囲】
【請求項１】
合成樹脂１００質量部に対して、木粉５〜２００質量部と、下記一般式（２）、
0005361217.tif 000013
（式中、Ｒ５は炭素原子数１〜１８のアルキル基、ヒドロキシ基で置換されたアルキル基または炭素原子数５〜８のシクロアルキル基を表す）で表されるヒンダードアミン化合物０．０１〜５質量部を配合してなることを特徴とする木質系合成樹脂組成物。
【請求項２】
前記合成樹脂が、ポリオレフィン系樹脂である請求項１に記載の木質系合成樹脂組成物。
【請求項３】
前記ポリオレフィン系樹脂が、ポリエチレン樹脂、ポリプロピレン樹脂またはエチレン―プロピレン共重合樹脂である請求項２に記載の木質系合成樹脂組成物。
【請求項４】
請求項１〜３のうちいずれか一項に記載の木質系合成樹脂組成物を成形してなり、耐候性の改善されたことを特徴とする木質系合成樹脂成形体。
【発明の詳細な説明】
【技術分野】
【０００１】
本発明は、木質系合成樹脂組成物およびその成形体に関し、詳しくは、高度に耐候性が改善された木質系合成樹脂組成物およびその成形体に関する。
【背景技術】
【０００２】
従来、合成樹脂に木粉を添加して成形し、天然木に近い質感を有する木質系合成樹脂が使用され、建材用内外装材や自動車用内装材等に用いられている。天然木材は磨耗性及び腐食性等に劣るため、これらの性能に優れる木質系合成樹脂が注目されている。
【０００３】
しかしながら、合成樹脂に木粉を添加すると、極端に耐候性が低下するという問題があった。そこで、成形品に耐候性の良好な樹脂を被覆したり、塗装したりすることが提案され、例えば、特許文献１には、透明耐候性樹脂を被覆した木目模様成形品が開示され、特許文献２には、表層部の表面をサンデイング加工またはエンボス加工した木質様材が開示されている。
【０００４】
また、耐候性を向上させるために、無機充填剤、紫外線吸収剤および光安定剤等の耐候剤を添加することが提案され、例えば、特許文献３には、無機充填剤を配合した木粉を有する樹脂組成物が開示され、特許文献４には、被覆層への耐候剤の添加が開示されている。また、特許文献５には、耐候性を改善するために水酸化鉄及び硫酸鉄等の鉄系化合物を配合することが開示されている。
【特許文献１】特開２０００−２３９４３２号公報
【特許文献２】特開２０００−３０１６７０号公報
【特許文献３】特開２００１−０９８１１４号公報
【特許文献４】特開２００４−１７４７２１号公報
【特許文献５】特開２００２−０３８０１８号公報
【発明の開示】
【発明が解決しようとする課題】
【０００５】
しかしながら、特許文献１および２に記載の方法では、成形品の耐候性についての改善は見られるものの、製造工程の煩雑化、金型構造の複雑化等の問題が指摘されている。
【０００６】
また、特許文献３〜５に記載の方法では、耐候性を向上させるために、無機充填剤、紫外線吸収剤および光安定剤等の耐候剤の添加が行われているが、その効果を得るためには大量の添加剤が必要となる等の問題があり、いずれも充分に満足のいくものではなかった。さらに、特許文献４に記載の方法では、被覆層への耐候剤の添加が提案されているが、木粉から発生する木酸による光安定剤の拮抗作用により、耐候性の効果が十分ではなかった。
【０００７】
そこで本発明の目的は、上記問題を解決し、優れた耐候性を有する木質系合成樹脂組成物およびその成形体を提供することにある。
【課題を解決するための手段】
【０００８】
本発明者らは、上記課題を解決するために鋭意検討した結果、特定のヒンダードアミン化合物を用いることにより優れた耐候性を示すことを見出し、本発明を完成するに至った。
【０００９】
即ち、本発明の木質系合成樹脂組成物は、合成樹脂１００質量部に対して、木粉５〜２００質量部と、下記一般式（２）、
0005361217.tif 000002
（式中、Ｒ５は炭素原子数１〜１８のアルキル基、ヒドロキシ基で置換されたアルキル基または炭素原子数５〜８のシクロアルキル基を表す）で表されるヒンダードアミン化合物０．０１〜５質量部を配合してなることを特徴とするものである。
【００１１】
さらに、本発明の木質系合成樹脂組成物は、前記合成樹脂が、ポリオレフィン系樹脂であることが好ましく、前記ポリオレフィン系樹脂が、ポリエチレン樹脂、ポリプロピレン樹脂またはエチレン―プロピレン共重合樹脂であることが好ましい。
【００１２】
さらにまた、本発明の木質系合成樹脂成形体は、前記木質系合成樹脂組成物を成形してなり、耐候性の改善されたことを特徴とするものである。
【発明の効果】
【００１３】
本発明により、優れた耐候性を有する木質系合成樹脂組成物およびその成形体を提供することが可能となる。
【発明を実施するための最良の形態】
【００１４】
以下に本発明を詳細に説明する。
本発明に用いられる合成樹脂としては、ポリプロピレン、高密度ポリエチレン、低密度ポリエチレン、直鎖低密度ポリエチレン、ポリブテン−１、ポリ−４−メチルペンテン等のα−オレフィン重合体またはエチレン−酢酸ビニル共重合体、エチレン−プロピレン共重合体などのポリオレフィンおよびこれらの共重合体、ポリ塩化ビニル、ポリ塩化ビニリデン、塩素化ポリエチレン、塩素化ポリプロピレン、ポリフッ化ビニリデン、塩化ゴム、塩化ビニル−酢酸ビニル共重合体、塩化ビニル−エチレン共重合体、塩化ビニル−塩化ビニリデン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−シクロヘキシルマレイミド共重合体等の含ハロゲン樹脂、石油樹脂、クマロン樹脂、ポリスチレン、ポリ酢酸ビニル、アクリル樹脂、スチレン及び／又はα−メチルスチレンと他の単量体（例えば、無水マレイン酸、フェニルマレイミド、メタクリル酸メチル、ブタジエン、アクリロニトリル等）との共重合体（例えば、ＡＳ樹脂、ＡＢＳ樹脂、ＭＢＳ樹脂、耐熱ＡＢＳ樹脂等）、ポリメチルメタクリレート、ポリビニルアルコール、ポリビニルホルマール、ポリビニルブチラール、ポリエチレンテレフタレート及びポリテトラメチレンテレフタレート等の直鎖ポリエステル、ポリフェニレンオキサイド、ポリカプロラクタム及びポリヘキサメチレンアジパミド等のポリアミド、ポリカーボネート、分岐ポリカーボネート、ポリアセタール、ポリフェニレンサルファイド、ポリウレタン、繊維素系樹脂等の熱可塑性樹脂、及びこれらの混合物、又は、フェノール樹脂、ユリア樹脂、メラミン樹脂、エポキシ樹脂、不飽和ポリエステル樹脂等の熱硬化性樹脂を挙げることができる。さらに、イソプレンゴム、ブタジエンゴム、アクリロニトリル−ブタジエン共重合ゴム、スチレン−ブタジエン共重合ゴム等のエラストマーであってもよい。上記合成樹脂のうち、ポリエチレン、ポリプロピレン、エチレン―プロピレン共重合樹脂などのポリオレフィン系樹脂を本発明の合成樹脂組成物とすることが好ましい。
【００１５】
上記合成樹脂は、比重、平均分子量、溶融粘度、モノマー組成、溶媒への不溶分比率、立体規則性の有無や種類、重合終了時点での形状や大きさ、重合に用いた触媒の種類、触媒残渣の失活処理・除去処理の有無や方法、触媒由来の樹脂中に残存する金属種や酸成分の有無・種類・濃度などによらず用いられる。
【００１６】
本発明に用いられる木粉としては、植物繊維の粉砕物であればその種類は特に限定されるものではなく、スギ、ツガ、ヒノキ、マツ、カツラ、クリ、ブナ、サクラ、ナラ、モミ、ラワン等の木粉を使用することができる。木粉の形状としては粉砕品が好ましく、粒径５〜６００μｍのものが良好な木質感が得られること等から好適である。木粉の配合量は、合成樹脂１００質量部に対し、５〜２００質量部であり、好ましくは２０〜１５０質量部である。５質量部未満であると良好な木質感が得られず、２００質量部を超えると耐衝撃性等の機械的物性に劣る傾向があるため好ましくない。
【００１７】
本発明に用いられる一般式（１）で表される部分構造を有するヒンダードアミン化合物におけるＲ１、Ｒ２、Ｒ３およびＲ４で表される炭素原子数１〜４のアルキル基としては、メチル、エチル、プロピル、イソプロピル、ｎ−ブチル、第二ブチル、第三ブチルなどが挙げられる。
【００１８】
上記一般式（１）におけるＲおよび上記一般式（２）におけるＲ５で表される炭素原子数１〜１８のアルキル基としては、メチル、エチル、プロピル、イソプロピル、ｎ−ブチル、第二ブチル、第三ブチル、ペンチル、ヘキシル、ヘプチル、オクチル、２−エチルヘキシル、ノニル、イソノニル、デシル、ウンデシル、ドデシル、トリデシル、テトラデシル、ペンタデシル、ヘキサデシル、ヘプタデシル、オクタデシルなどが挙げられる。また、ヒドロキシル基で置換されたアルキル基としては、２−ヒドロキシエチル、２−ヒドロキシプロピル、３−ヒドロキシプロピル、２−ヒドロキシ−２−メチルプロピルなど上記アルキル基に対応する基が挙げられる。
【００１９】
上記一般式（１）におけるＲおよび上記一般式（２）におけるＲ５で表される炭素原子数５〜８のシクロアルキル基としては、シクロペンチル、シクロヘキシル、シクロヘプチル、シクロオクチルなどが挙げられる。
【００２０】
上記一般式（１）で表される基を有するヒンダードアミン化合物としては、より具体的には、以下のＮｏ．１〜６の化合物が挙げられる。ただし、本発明は以下の化合物により何ら制限を受けるものではない。
【００２１】
0005361217.tif 000003
【００２２】
0005361217.tif 000004
【００２３】
0005361217.tif 000005
【００２４】
0005361217.tif 000006
【００２５】
0005361217.tif 000007
【００２６】
0005361217.tif 000008
【００２７】
上記具体的に示した化合物の中で、Ｎｏ．１の化合物は、特に耐候性の付与効果が大きいので好ましい。
【００２８】
本発明に用いられる一般式（１）で表されるヒンダードアミン化合物の配合量は、合成樹脂１００質量部に対して、０．０１〜５質量部であり、好ましくは０．０５〜３．５質量部であり、コスト面を考慮するとさらに好ましくは０．１〜１質量部である。
【００２９】
上記ヒンダードアミン化合物は０．０１質量部より少ないと初期の安定化効果が十分ではなく、一方、５質量部より多く用いるとブルームにより樹脂組成物の美観を損ない、安定化効果はほとんど向上しない。
【００３０】
本発明の木質系合成樹脂組成物には、合成樹脂と木粉を混合するに当たって相溶性を良くする目的で相溶化剤を配合することが好ましい。相溶化剤としては、マレイン酸変性ポリプロピレン樹脂等が挙げられ、例えば、無水マレイン酸変性ポリプロピレン樹脂のポリオレフィンを不飽和カルボン酸で変性した樹脂等が挙げることができる。相溶化剤の配合量は、上記木質系合成樹脂組成物中の含有量として、好ましくは０．１〜１０質量％、より好ましくは１〜５質量％である。０．１質量％未満では相溶化の効果が得られない場合があり、一方、１０質量％を超えると成形体の曲げ強度等の機械的物性が低下する場合があり好ましくない。
【００３１】
本発明の木質系合成樹脂組成物には、必要に応じてフェノール系酸化防止剤、リン系酸化防止剤、イオウ系酸化防止剤、紫外線吸収剤、他のヒンダードアミン化合物、造核剤、難燃剤、難燃助剤、エチレンビスステアリン酸アミドやエルカ酸アミドなどの加工性改良剤、顔料、充填剤、可塑剤、金属石鹸、ハイドロタルサイト類、帯電防止剤などの添加剤を併用することができる。
【００３２】
上記フェノール系抗酸化剤としては、例えば、２，６−ジ第３ブチル−ｐ−クレゾール、２，６−ジフェニル−４−オクタデシロキシフェノール、ステアリル（３，５−ジ第３ブチル−４−ヒドロキシフェニル）プロピオネート、ジステアリル（３，５−ジ第３ブチル−４−ヒドロキシベンジル）ホスホネート、トリデシル・３，５−ジ第３ブチル−４−ヒドロキシベンジルチオアセテート、チオジエチレンビス［（３，５−ジ第３ブチル−４−ヒドロキシフェニル）プロピオネート］、４，４’−チオビス（６−第３ブチル−ｍ−クレゾール）、２−オクチルチオ−４，６−ジ（３，５−ジ第３ブチル−４−ヒドロキシフェノキシ）−ｓ−トリアジン、２，２’−メチレンビス（４−メチル−６−第３ブチルフェノール）、ビス［３，３−ビス（４−ヒドロキシ−３−第３ブチルフェニル）ブチリックアシッド］グリコールエステル、４，４’−ブチリデンビス（２，６−ジ第３ブチルフェノール）、４，４’−ブチリデンビス（６−第３ブチル−３−メチルフェノール）、２，２’−エチリデンビス（４，６−ジ第３ブチルフェノール）、１，１，３−トリス（２−メチル−４−ヒドロキシ−５−第３ブチルフェニル）ブタン、ビス［２−第３ブチル−４−メチル−６−（２−ヒドロキシ−３−第３ブチル−５−メチルベンジル）フェニル］テレフタレート、１，３，５−トリス（２，６−ジメチル−３−ヒドロキシ−４−第３ブチルベンジル）イソシアヌレート、１，３，５−トリス（３，５−ジ第３ブチル−４−ヒドロキシベンジル）イソシアヌレート、１，３，５−トリス（３，５−ジ第３ブチル−４−ヒドロキシベンジル）−２，４，６−トリメチルベンゼン、１，３，５−トリス［（３，５−ジ第３ブチル−４−ヒドロキシフェニル）プロピオニルオキシエチル］イソシアヌレート、テトラキス［メチレン−３−（３，５−ジ第３ブチル−４−ヒドロキシフェニル）プロピオネート］メタン、２−第３ブチル−４−メチル−６−（２−アクロイルオキシ−３−第３ブチル−５−メチルベンジル）フェノール、３，９−ビス［２−（３−第３ブチル−４−ヒドロキシ−５−メチルヒドロシンナモイルオキシ）−１，１−ジメチルエチル］−２，４，８，１０−テトラオキサスピロ［５．５］ウンデカン、トリエチレングリコールビス［β−（３−第３ブチル−４−ヒドロキシ−５−メチルフェニル）プロピオネート］、トコフェノール等が挙げられ、配合量は合成樹脂１００質量部に対して、好ましくは０．００１〜１０質量部、より好ましくは０．０５〜５質量部である。
【００３３】
上記リン系抗酸化剤としては、例えば、トリフェニルホスファイト、トリス（２，４−ジ第３ブチルフェニル）ホスファイト、トリス（２，５−ジ第３ブチルフェニル）ホスファイト、トリス（ノニルフェニル）ホスファイト、トリス（ジノニルフェニル）ホスファイト、トリス（モノ、ジ混合ノニルフェニル）ホスファイト、ジフェニルアシッドホスファイト、２，２’−メチレンビス（４，６−ジ第３ブチルフェニル）オクチルホスファイト、ジフェニルデシルホスファイト、ジフェニルオクチルホスファイト、ジ（ノニルフェニル）ペンタエリスリトールジホスファイト、フェニルジイソデシルホスファイト、トリブチルホスファイト、トリス（２−エチルヘキシル）ホスファイト、トリデシルホスファイト、トリラウリルホスファイト、ジブチルアシッドホスファイト、ジラウリルアシッドホスファイト、トリラウリルトリチオホスファイト、ビス（ネオペンチルグリコール）・１，４−シクロヘキサンジメチルジホスファイト、ビス（２，４−ジ第３ブチルフェニル）ペンタエリスリトールジホスファイト、ビス（２，５−ジ第３ブチルフェニル）ペンタエリスリトールジホスファイト、ビス（２，６−ジ第３ブチル−４−メチルフェニル）ペンタエリスリトールジホスファイト、ビス（２，４−ジクミルフェニル）ペンタエリスリトールジホスファイト、ジステアリルペンタエリスリトールジホスファイト、テトラ（Ｃ１２−１５混合アルキル）−４，４’−イソプロピリデンジフェニルホスファイト、ビス［２，２’−メチレンビス（４，６−ジアミルフェニル）］・イソプロピリデンジフェニルホスファイト、テトラトリデシル・４，４’−ブチリデンビス（２−第３ブチル−５−メチルフェノール）ジホスファイト、ヘキサ（トリデシル）・１，１，３−トリス（２−メチル−５−第３ブチル−４−ヒドロキシフェニル）ブタン・トリホスファイト、テトラキス（２，４−ジ第３ブチルフェニル）ビフェニレンジホスホナイト、トリス（２−〔（２，４，７，９−テトラキス第３ブチルジベンゾ〔ｄ，ｆ〕〔１，３，２〕ジオキサホスフェピン−６−イル）オキシ〕エチル）アミン、９，１０−ジハイドロ−９−オキサ−１０−ホスファフェナンスレン−１０−オキサイド、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−（１，１−ジメチルエチル）−６−メチル−４−［３−［［２，４，８，１０−トラキス（１，１−ジメチルエチル）ジベンゾ［ｄ，ｆ］［１，３，２］ジオキサホスフェピン−６−イル］オキシ］プロピル］フェノール２−ブチル−２−エチルプロパンジオール・２，４，６−トリ第３ブチルフェノールモノホスファイト等が挙げられ、配合量は合成樹脂１００質量部に対して、好ましくは０．００１〜１０質量部、より好ましくは０．０５〜５質量部である。
【００３４】
上記イオウ系酸化防止剤としては、例えば、チオジプロピオン酸のジラウリル、ジミリスチル、ミリスチルステアリル、ジステアリルエステル等のジアルキルチオジプロピオネート類及びペンタエリスリトールテトラ（β−ドデシルメルカプトプロピオネート）等のポリオールのβ−アルキルメルカプトプロピオン酸エステル類が挙げられ、配合量は合成樹脂１００質量部に対して、好ましくは０．００１〜１０質量部、より好ましくは０．０５〜５質量部である。
【００３５】
上記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２’−ヒドロキシ−５’−メチルフェニル）ベンゾトリアゾール、２−（２’−ヒドロキシ−３’，５’−ジ第三ブチルフェニル）−５−クロロベンゾトリアゾール、２−（２’−ヒドロキシ−３’−第三ブチル−５’−メチルフェニル）−５−クロロベンゾトリアゾール、２−（２’−ヒドロキシ−５’−第三オクチルフェニル）ベンゾトリアゾール、２−（２’−ヒドロキシ−３’，５’−ジクミルフェニル）ベンゾトリアゾール、２−（２’−ヒドロキシ−３’−第三ブチル−５’−カルボキシフェニル）ベンゾトリアゾール等の２−（２’−ヒドロキシフェニル）ベンゾトリアゾール類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート等のベンゾエート類；２−エチル−２’−エトキシオキザニリド、２−エトキシ−４’−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類；２−（２−ヒドロキシ−４−オクトキシフェニル）−４，６−ビス（２，４−ジ第三ブチルフェニル）−ｓ−トリアジン、２−（２−ヒドロキシ−４−メトキシフェニル）−４，６−ジフェニル−ｓ−トリアジン、２−（２−ヒドロキシ−４−プロポキシ−５−メチルフェニル）−４，６−ビス（２，４−ジ第三ブチルフェニル）−ｓ−トリアジン等のトリアリールトリアジン類が挙げられ、配合量は合成樹脂１００質量部に対して、好ましくは０．００１〜１０質量部、より好ましくは０．０５〜５質量部である。
【００３６】
上記他のヒンダードアミン化合物としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジルブタンテトラカルボキシレート、テトラキス（１，２，２，６，６−ペンタメチル−４−ピペリジルブタンテトラカルボキシレート、ビス（２，２，６，６−テトラメチル−４−ピペリジル）・ジ（トリデシル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、１，６（１，２，２，６，６−ペンタメチル−４−ピペリジル）アミノ）−ｓ−トリアジン−６−イルアミノウンデカン等のヒンダードアミン化合物が挙げられ、配合量は合成樹脂１００質量部に対して、好ましくは０．００１〜１０質量部、より好ましくは０．０５〜５質量部である。
【００３７】
上記造核剤としては、ｐ−ｔ−ブチル安息香酸アルミニウム、安息香酸ナトリウムなどの芳香族カルボン酸金属塩；ビス（２，４−ジ第三ブチルフェニル）リン酸ナトリウム、ビス（２，４−ジ第三ブチルフェニル）リン酸リチウム、ナトリウム−２，２’−メチレンビス（４，６−ジ第三ブチルフェニル）ホスフェート等の酸性リン酸エステル金属塩；ジベンジリデンソルビトール、ビス（メチルベンジリデン）ソルビトールなどの多価アルコール誘導体などが挙げられ、配合量は樹脂１００質量部に対して、好ましくは０．００１〜１０質量部、より好ましくは０．０１〜５質量部である。
【００３８】
上記難燃剤としては、テトラブロモビスフェノールＡ、デカブロモジフェニルエーテルなどのハロゲン系難燃剤；赤燐、リン酸メラミンなどの無機リン化合物、リン酸トリフェニル、レゾルシノール・フェノール・リン酸縮合物、ビスフェノールＡ・２，６−キシレノール・リン酸縮合物などのリン酸エステル化合物からなるリン系難燃剤；水酸化マグネシウムや水酸化アルミニウムなどの無機難燃剤；メラミンシアヌレートなどの含窒素化合物などが挙げられ、酸化アンチモンなどの難燃助剤やフッ素樹脂、シリコン樹脂などのドリップ防止剤などと併用することが好ましい。配合量は樹脂１００質量部に対して、好ましくは０．１〜２００質量部、より好ましくは１〜１００質量部である。
【００３９】
上記顔料としては、有機、無機いずれでもよく、酸化チタン、硫化亜鉛などの白色顔料；カーボンブラック等の黒色顔料；酸化クロム、クロムグリーン、ジンクグリーン、塩化銅フタロシアニングリーン、フタロシアニングリーン、ナフトールグリーン、マラカイトグリーンレーキなどの緑色顔料；群青、紺青、銅フタロシアニンブルー、コバルトブルー、フタロシアニンブルー、フォストスカイブルー、インダンスレンブルー等の青色顔料；鉛丹、ベンガラ、塩基性クロム酸亜鉛、クロムバーミリオン朱、カドミウム赤、バラレッド、ブリリアントカーミン、ブリリアントスカーレット、キナクリドン赤、リソールレッド、バーミリオン、チオインジゴレッド、ミンガミヤレッドなどの赤色顔料；黄鉛、亜鉛黄、黄色酸化鉄、チタンイエロー、ファーストイエロー、ハンサイエロー、オーラミンレーキ、ベンジジンイエロー、インダンスレンイエローなどの黄色顔料が挙げられ、配合量は樹脂１００質量部に対して、好ましくは０．５〜２０質量部、より好ましくは２〜１０質量部である。
【００４０】
上記充填剤としては、ガラス繊維、タルク、シリカ、炭酸カルシウムなどが用いられる。充填剤は樹脂との親和性を改善するためにチタン系、シラン系等の表面処理剤で表面処理されたものが好ましい。配合量は合成樹脂１００質量部に対して好ましくは５〜２００質量部、より好ましくは１０〜１００質量部である。
【００４１】
上記金属石鹸としては、マグネシウム、カルシウム、アルミニウム、亜鉛などの金属と、ラウリン酸、ミリスチン酸、パルミチン酸、ステアリン酸、ベヘン酸、オレイン酸などの飽和もしくは不飽和脂肪酸の塩が用いられる。含水率、融点、粒径、脂肪酸の組成、製造方法がアルカリ金属の脂肪酸塩と金属（水）酸化物の反応による複分解法であるか脂肪酸と金属（水）酸化物の溶媒存在下もしくは不存在下に中和反応する直接法であるかによらず、また、脂肪酸か金属のいずれかが過剰であっても用いられる。配合量は合成樹脂１００質量部に対して、好ましくは０．００１〜１０質量部、より好ましくは０．０１〜５質量部である。
【００４２】
上記ハイドロタルサイトとしては、天然物でも合成品でもよく、リチウムなどのアルカリ金属で変性されたものや炭酸アニオンの一部を過塩素酸で置換したものでもよい。特に、下記一般式（３）、
ＺｎＸＭｇｙＡｌ２（ＯＨ）２（ｘ＋ｙ＋２）ＣＯ３・ｎＨ２Ｏ        （３）
（式中、ｘは０〜３を示し、ｙは１〜６を示し、また、ｘ＋ｙは４〜６を示し、ｎは０〜１０を示す）で示される組成のものが好ましく、結晶水の有無や表面処理の有無によらず用いることができる。また、粒径は特に限定されるものではないが、ハイドロタルサイトとしての特性を失わない範囲で小さいことが望ましい。粒径が大きいと分散性が低下して安定化効果が小さくなり、さらに、得られる樹脂組成物の機械的強度や透明性などの物性を低下させることになる。配合量は合成樹脂１００質量部に対して、好ましくは０．００１〜１０質量部、より好ましくは０．００５〜５質量部である。
【００４３】
上記可塑剤としては、適用される樹脂に応じて公知の種々の可塑剤を用いることができる。例えば、エステル系可塑剤としては、フタル酸、ナフタレンジカルボン酸、コハク酸、グルタル酸、アジピン酸、マレイン酸などの二塩基酸とオクタノール、イソノニルアルコール、ラウリルアルコール、ステアリルアルコールなどのアルキルアルコールやジエチレングリコールモノブチルエーテルなどのエーテルアルコールなどのジエステル化合物が挙げられる。ポリエステル系可塑剤としては、上記二塩基酸とエチレングリコール、プロピレングリコール、ブタンジオール、ネオペンチルグリコール、ヘキサンジオールなどのグリコールからなるポリエステルおよびその末端を上記モノアルコールやプロピオン酸、オクチル酸、安息香酸などのモノカルボン酸化合物で封止したポリエステルが挙げられ、ポリエーテル可塑剤としては、ポリエチレングリコールやポリプロピレングリコールなどのポリエーテルが、ポリエーテルエステル系可塑剤としてはポリエチレングリコールやポリプロピレングリコールなどのポリエーテルと上記二塩基酸のポリエステルが挙げられ、配合量は、樹脂１００質量部に対して、好ましくは０〜２０質量部、より好ましくは１〜１５質量部である。
【００４４】
上記帯電防止剤としては、例えば、脂肪酸第四級アンモニウムイオン塩、ポリアミン四級塩等のカチオン系帯電防止剤；高級アルコールリン酸エステル塩、高級アルコールＥＯ付加物、ポリエチレングリコール脂肪酸エステル、アニオン型のアルキルスルホン酸塩、高級アルコール硫酸エステル塩、高級アルコールエチレンオキシド付加物硫酸エステル塩、高級アルコールエチレンオキシド付加物リン酸エステル塩等のアニオン系帯電防止剤；多価アルコール脂肪酸エステル、ポリグリコールリン酸エステル、ポリオキシエチレンアルキルアリルエーテル等のノニオン系帯電防止剤；アルキルジメチルアミノ酢酸ベタイン等の両性型アルキルベタイン、イミダゾリン型両性活性剤等の両性帯電防止剤が挙げられる。かかる帯電防止剤は単独で用いてもよく、また、２種類以上の帯電防止剤を組み合わせて用いてもよい。配合量は、樹脂１００質量部に対して、好ましくは０．００１〜１０質量部、より好ましくは０．０１〜５質量部である。
【００４５】
さらに本発明の木質系合成樹脂用組成物は、発泡剤を加え押出成形することもでき、発泡剤としては熱分解型発泡剤が好適に使用可能で、重炭酸ナトリウム、炭酸アンモニウム等の無機系熱分解型発泡剤、アゾジカーボンアミド（ＡＤＣＡ）等の有機系熱分解型発泡剤及びこれらの混合物を使用することができる。
【００４６】
上記の各種配合物は、樹脂の種類や加工条件、用途に応じて配合量、品質などは適宜選択される。また、樹脂への添加方法としては、各配合物を各々別個に樹脂へ添加してヘンシェルミキサーなどで混合してから加工機へ供給する方法、樹脂以外の配合物の任意の組み合わせを予め混合物として粉体や顆粒状としたものを樹脂へ添加する方法、樹脂中へ高濃度で配合してマスターペレットとしたものを樹脂へ添加する方法、複数の供給口を有する押出機で樹脂とは別の供給口から樹脂へ添加する方法など公知の添加方法が用いられる。
【００４７】
木質系合成樹脂組成物の成形方法は、特に制限されず、用いられる樹脂、充填剤の有無などにより押出成形、射出成形、圧縮成形、積層成形等公知の各手段で成形される。
【００４８】
本発明の木質系合成樹脂組成物成形体の用途は特に制限されないが、建材用、自動車内装用途等に好適に用いられ、建材用としては屋外フェンス、ラティス、床材（バルコニー、デッキ）等のエクステリア部材、内壁材、天井材、階段手すり、家具材等のインテリア部材、その他として遊具、遊歩道等に用いられる。
【実施例】
【００４９】
以下、実施例により本発明を詳細に説明する。ただし、実施例により本発明はなんら制限を受けるものではない。
【００５０】
〔実施例１〜４および比較例１〜４〕
エチレン−プロピレン共重合樹脂（ＭＦＲ＝２５、密度＝０．９０ｇ／ｃｍ３、曲げ弾性率１７００ＭＰａ）４５質量部、木粉（三共精粉（株）製、エコミルズ  スーパーフィーダー＃１００）５５質量部、無水マレイン酸変性ポリプロピレン（三洋化成工業（株）製、ユーメックス１０１０）５．０質量部、テトラキス［メチレン−３−（３，５−ジ第３ブチル−４−ヒドロキシフェニル）プロピオネート］メタン０．１質量部、トリス（２，４−ジ第３ブチルフェニル）ホスファイト０．１質量部、カルシウムステアレート０．０５質量部および表１記載の光安定剤（ヒンダードアミン化合物（ＨＡＬＳ）、紫外線吸収剤：表１における配合量の単位は質量部である）をドライブレンドした後、二軸押出機１９０℃で造粒後、１８０℃でプレス成形して厚さ２ｍｍの試験片を得た。
【００５１】
試験片の耐候性を、サンシャイン・ウェザーメーター（スガ試験機株式会社製）でブラックパネル温度８３℃、雨有（イオン交換水を１８分／１２０分散水）条件下で、クラック発生時間（ｈｒ）、グロス残存率（％）及び色差（ΔＥ）により評価した。結果を表１に併記する。
【００５２】
グロスについては、東京電色（株）製グロスメータ、モデルＴＣ−１０８Ｄにより測定した（単位はなし）。
【００５３】
【表１】
0005361217.tif 000009
＊１：化合物Ｎｏ．１は、上記化合物Ｎｏ．１である。
＊２：化合物Ｎｏ．３は、上記化合物Ｎｏ．３である。
＊３：比較化合物１は、下記比較化合物１（ＮＨ型ＨＡＬＳ）である。
＊４：比較化合物２は、下記比較化合物２（Ｎ−Ｍｅ型ＨＡＬＳ）である。
＊５：紫外線吸収剤は、下記化合物Ｎｏ．７（ベンゾトリアゾール系紫外線吸収剤）である。
【００５４】
比較化合物１
0005361217.tif 000010
【００５５】
比較化合物２
0005361217.tif 000011
【００５６】
化合物Ｎｏ．７
0005361217.tif 000012
【００５７】
表１の結果より、特定のヒンダードアミン化合物を配合した実施例１〜４は、比較化合物を配合した比較例１および２、ならびに特定のヒンダードアミン化合物を配合していない比較例３および４に対して、格段に良好な結果を示していることが分かる。中でもヒンダードアミン化合物である化合物Ｎｏ．１は、実施例１に示される様に、より少ない添加量においても他の光安定剤を凌駕し、特に顕著な効果を示していることが分かる。
【００５８】
従って、本発明により、優れた耐候性を有する木質系合成樹脂組成物およびその成形体を提供することができる。